Brevet FR3039785A1 (20170210)
REVENDICATIONS1. Stratifié multicouche pour pneumatique comportant au moins deux couches superposées - à titre de première couche, une première composition comprenant au moins 50 pce d'un ou plusieurs copolymères d'isobutylène et de styrène, - à titre de seconde couche, une seconde composition comprenant i) au moins 50 pce d'un ou plusieurs élastomères thermoplastiques comprenant au moins un premier bloc compatible avec le ou les copolymères d'isobutylène et de styrène et au moins un deuxième bloc compatible avec un polymère diénique, et ii) un ou plusieurs polymères polyaryléther.\n<CLM>\1\tStratifié multicouche selon la revendication 1, caractérisé en ce que le ou les copolymères d'isobutylène et de styrène sont choisis parmi les copolymères à blocs d'isobutylène et de styrène, et de préférence parmi un copolymère diblocs styrène/isobutylène, un copolymère triblocs styrène/isobutylène/styrène, et un mélange de ces polymères.\n<CLM>\1\tStratifié multicouche selon la revendication 1 ou 2, caractérisé en ce que le ou les copolymères d'isobutylène et de styrène ont une teneur en motifs issus d'un monomère styrène variant de 5 à 50 % en poids, de préférence variant de 10 à 40 % en poids, plus préférentiellement variant de 15 à 35 % en poids.\n<CLM>\1\tStratifié multicouche selon l'une quelconque des revendications 1 à 3, caractérisé en ce que le taux en copolymères d'isobutylène et de styrène de la première composition varie de 70 à 100 pce, plus préférentiellement varie de 80 à 100 pce, et en particulier le ou les copolymères d'isobutylène et de styrène sont les seuls élastomères de la première composition.\n<CLM>\1\tStratifié multicouche selon l'une quelconque des revendications 1 à 4, caractérisé en ce que la première composition comprend une ou plusieurs charges lamellaires de préférence choisies 3039785 34 parmi les graphites, les talcs, les micas, et les mélanges de telles charges.\n<CLM>\1\tStratifié- rini+ticouche selon la revendication 5, caractérisé en ce que le taux en 'charge lamellaire dé la première composition 5 varie de 5 à 15 pce, de préférence varie de 10 à 15 pce.\n<CLM>\1\tStratifié- multicouche selon l'une quelconque des revendications 1 à 6, caractérisé en ce que la première composition comprend une huile d'extension.\n<CLM>\1\tStratifié multicouche selon la revendication 7, caractérisé 10 en ce que l'huile d'extension est choisie parmi les huiles polyoléfiniques, les huiles paraffiniques, les huiles naphténiques, les huiles aromatiques, les huiles minérales, et les mélanges de ces huiles.\n<CLM>\1\tStratifié multicouche selon la revendication 7 ou 8, caractérisé en ce que l'huile d'extension est choisie parmi les huiles 15 oléfiniques, de préférence est choisie parmi les huiles polybutylène et plus préférentiellement est choisie parmi les huiles polyisobutylène.\n<CLM>\1\tStratifié multicouche selon l'une quelconque des revendications 7 à 9, caractérisé en ce que le taux en huile d'extension de la première composition est supérieur à 15 pce, de préférence 20 compris entre 15 et 90 pce, plus préférentiellement encore supérieur à 20 pce, et en particulier compris entre 20 et 80 pce.\n<CLM>\1\tStratifié multicouche selon l'une quelconque des revendications 1 à 10, caractérisé en ce que le ou les élastomères thermoplastiques de la seconde composition sont choisis parmi les 25 élastomères thermoplastiques styréniques.\n<CLM>\1\tStratifié multicouche selon l'une quelconque des revendications 1 à 11, caractérisé en ce que le ou les élastomères thermoplastiques de la seconde composition sont choisis dans le groupe constitué par les copolymères à blocs non hydrogénés ou 30 partiellement hydrogénés, comprenant au moins un bloc styrène et au moins un bloc diénique.\n<CLM>\1\tStratifié multicouche selon la revendication 12, caractérisé en ce que le ou les blocs diéniques sont choisis dans le groupe constitué par les polyisoprènes, les polybutadiènes, les copolymères 3039785 statistiques butadiène-styrène éventuellement hydrogénés et les mélanges de ces polymères.\n<CLM>\1\tStratifié multicouche selon l'une quelconque des revendications 1 à 13, caractérisé en _ce que le Qu les élastomères 5 thermoplastiques de la seconde composition sont choisis dans le groupe constitué par les copolymères à_blocs styrène/isoprène/styrène, styrène/copolymère statistique (butadiène-styrène)/styrène partiellement hydrogénés, et les mélanges de ces copolymères.\n<CLM>\1\tStratifié multicouche selon l'une quelconque des 10 revendications 1 à 14, caractérisé en ce que le ou les élastomères thermoplastiques de la seconde composition ont une teneur en motifs issus d'un monomère styrène variant de 5à 50 % en poids, de préférence variant de 10 à 40 % en poids, plus préférentiellement variant de 15 à 35 % en poids. 15\n<CLM>\1\tStratifié multicouche selon l'une quelconque des revendications 1 à 15, caractérisé en ce que le taux en élastomères thermoplastiques de la seconde composition varie de 60 à 100 pce, de préférence varie de 70 à 100 pce, et plus préférentiellement le ou les: élastomères thermoplastiques de la seconde composition sont les seuls 20 élastomères de la seconde composition.\n<CLM>\1\tStratifié multicouche selon l'une quelconque des revendications 1 à 16, caractérisé en ce que le ou les polymères polyaryléther sont choisis parmi les polymères de polyphénylène éther.\n<CLM>\1\tStratifié multicouche selon l'une quelconque des 25 revendications 1 à 17, caractérisé en ce que le ou les polymères polyaryléther présentent une température de transition vitreuse, mesurée par DSC selon la norme ASTM D3418 de 1999 comprise dans un domaine allant de 0 à 280°C, de préférence de 5 à 250°C, et plus préférentiellement de 5 à 220°C. 30\n<CLM>\1\tStratifié multicouche selon l'une quelconque des revendications 1 à 18, caractérisé en ce que le ou les polymères polyaryléther possèdent une masse moléculaire moyenne variant de 10000 à 45000 g/mol, de préférence de 15000 à 40000 g/mol, et plus préférentiellement de 25000 à 40000 g/rnol. 3039785 36\n<CLM>\1\tStratifié multicouche selon l'une quelconque des revendications 1 à 19, caractérisé en ce que le ou les polymères polyaryléther ont un indice de polydispersité inférieur ou égal à 5, de préférence inférieur ou égal à 3, plus préférentiellement inférieur ou 5 égal à\n<CLM>\1\t21. Stratifié multicouche selon l'une quelconque des revendications 1 à 20, caractérisé en ce que le taux en polymères polyaryléther de la seconde composition varie de 1 à 20 pce, de préférence varie de 5 à 15 pce. 10\n<CLM>\1\tObjet pneumatique comportant un stratifié multicouche selon l'une quelconque des revendications 1 à\n<CLM>\1\t23. Objet pneumatique selon la revendication 22, dans lequel le stratifié multicouche est disposé sur la paroi interne de l'objet pneumatique. 15\n<CLM>\1\tObjet pneumatique selon la revendication 22 ou 23, caractérisé en ce que ledit objet pneumatique est un bandage pneumatique.\n<CLM>\1\tUtilisation d'un stratifié multicouche selon l'une quelconque des revendications 1 à 21 comme couche étanche aux gaz 20 de gonflage, de préférence comme couche étanche de pneumatique.\n<CLM>\1\tProcédé de préparation d'un stratifié multicouche selon l'une quelconque des revendications 1 à 21 comprenant les étapes suivantes : - préparation de la première couche par mélangeage des 25 constituants de la première composition, puis extrusion du mélange obtenu, puis - préparation de la seconde couche par introduction des ingrédients de la seconde composition dans un solvant, puis agitation sur une secoueuse jusqu'à solubilisation complète pour former une 30 dissolution, puis, - application de la dissolution sur la première couche, - séchage à température ambiante.